(57)【要約】消去可能な物品（１００）の製造方法は、第１および第２の対向する主面を有するエレクトレットフィルム（１１０）を提供する工程と、重合可能な前駆体組成物を第１の主面（１２０）の少なくとも一部に適用する工程と、重合可能な前駆体組成物を重合して非粘着性の架橋ポリマー層（１３０）を形成する工程と、エレクトレットフィルム（１１０）と非粘着性の架橋ポリマー層（１３０）を直流コロナ放電に暴露する工程とを含み、第２の主面（１２２）に接着材料がない。消去可能な物品およびそれを含むキットも開示される。
2005537358.tif 000002
【特許請求の範囲】
【請求項１】
消去可能な物品の製造方法であって、
第１および第２の対向する主面を有するエレクトレットフィルムを提供する工程と、
重合可能な前駆体組成物を前記第１の主面の少なくとも一部に適用する工程と、
前記重合可能な前駆体組成物を重合して非粘着性の架橋ポリマー層を形成する工程と、
前記エレクトレットフィルムと非粘着性の架橋ポリマー層を直流コロナ放電に暴露する工程とを含み、かつ
前記第２の主面に接着材料がない、消去可能な物品の製造方法。
【請求項２】
第１および第２の対向する主面を有するエレクトレットフィルムと、前記第１の主面と接触する非粘着性の架橋ポリマー層とを含み、前記非粘着性の架橋ポリマー層がコロイドシリカを含み、前記第２の主面に接着材料がない、消去可能な物品。
【請求項３】
前記非粘着性の架橋ポリマー層の厚さが０．５マイクロメートル〜２０マイクロメートルである、請求項１に記載の方法または請求項２に記載の物品。
【請求項４】
前記非粘着性の架橋ポリマー層の厚さが３マイクロメートル〜８マイクロメートルである、請求項１に記載の方法または請求項２に記載の物品。
【請求項５】
前記非粘着性の架橋ポリマー層の引っ掻き硬さが少なくとも４Ｈである、請求項１に記載の方法または請求項２に記載の物品。
【請求項６】
前記非粘着性の架橋ポリマー層の引っ掻き硬さが少なくとも６Ｈである、請求項１に記載の方法または請求項２に記載の物品。
【請求項７】
前記非粘着性の架橋ポリマー層の粗さＲａが５０ナノメートル未満である、請求項１に記載の方法または請求項２に記載の物品。
【請求項８】
前記非粘着性の架橋ポリマー層の粗さＲａが５ナノメートル未満である、請求項１に記載の方法または請求項２に記載の物品。
【請求項９】
重合可能な前駆体組成物が重合可能な材料と硬化剤とを含む、請求項１に記載の方法。
【請求項１０】
前記重合可能な材料がポリアクリレートを含む、請求項９に記載の方法。
【請求項１１】
前記硬化剤が光開始剤を含む、請求項９または１０に記載の方法。
【請求項１２】
前記エレクトレットフィルムが不透明である、請求項１に記載の方法または請求項２に記載の物品。
【請求項１３】
前記エレクトレットフィルムが透明または半透明である、請求項１に記載の方法または請求項２に記載の物品。
【請求項１４】
前記エレクトレットフィルムが、ポリプロピレンまたはポリ（エチレン−コ−メタクリル酸）イオノマーのうち少なくとも１種を含む、請求項１に記載の方法または請求項２に記載の物品。
【請求項１５】
前記エレクトレットフィルムが発光顔料をさらに含む、請求項１に記載の方法または請求項２に記載の物品。
【請求項１６】
前記非粘着性の架橋ポリマー層と前記エレクトレットフィルムとの間に配置されたインク層をさらに含む、請求項２に記載の物品。
【請求項１７】
前記インク層が発光顔料をさらに含む、請求項１６に記載の物品。
【請求項１８】
互いに積層された請求項２に記載の消去可能な物品を複数含むスタック。
【請求項１９】
前記第２の主面と接触しているライナをさらに含む、請求項２に記載の物品。
【請求項２０】
請求項２または請求項１９に記載の消去可能な物品と、
マーカ、イレーサまたは液体クリーナのうち少なくとも１つとを含むキット。
【請求項２１】
前記マーカが水性インクを含む、請求項２０に記載のキット。
【発明の詳細な説明】
【技術分野】
【０００１】
本発明は、消去可能な書込み表面を有する物品に関する。
【背景技術】
【０００２】
一般的に用いられているように、物品（例えば、ホワイトボード）に適用される「ドライイレース（ｄｒｙ  ｅｒａｓｅ）」という用語は、その物品にインクで書き込んだりマーキングしたり（例えば、フェルトマーキングペンを用いて）した後に液体クリーナを必要とすることなくインクを消す能力のことを指す。実際、ドライイレース表面に用いるインクは、別個の表面組成物で用いるように特別に処方されていることが多く、全種類のドライイレース材料に有用なものではない。様々なドライイレース物品は公知であり、その多くは、接着またはメカニカルファスナー（例えば、ねじ、ネイル、フック等）を用いて垂直表面に取り付けるべく適合されている。しかしながら、メカニカルファスナーおよび多くの接着剤は、ドライイレース物品の再配置が望ましい用途には好適ではない。さらに、接着剤は、油分および／またはごみ粒子で汚れたような汚染表面によく接合しない。
【０００３】
「クリングフィルム（ｃｌｉｎｇ  ｆｉｌｍ）」という用語は、接着剤やファスナーを用いずに基材にクリングされるフィルムのことを指すのに一般的に用いられている。クリングフィルムは、一般に、クリングビニルフィルムとエレクトレットフィルムの２種類に大別される。
【０００４】
クリングビニルフィルム（「静電クリングビニル」フィルムとしても知られている）は、通常、可塑剤および／または粘着付与剤を含有し、通常、ガラス窓のような平滑な剛性表面に接合させることができるが、多孔性の粗いおよび／または汚れた表面にはよく接合しない。さらに、クリングビニルフィルムに存在する可塑剤および／または粘着付与剤は、フィルムから拡散し、フィルムをボンドする基材に残渣を残したり、ダメージを与えたりする恐れがある。
【０００５】
対照的に、エレクトレットフィルム（すなわち、永久または半永久静電荷を有するフィルム）は、通常、静電引力により表面に接合し、可塑剤または粘着付与剤を必要とせず、粗い、または汚れた表面にもよく接合する。通常、かかるフィルムは、比較的安価で、接着剤残渣を残したり、かつ／または基材表面に物理的にダメージを与える危険性なしに表面に繰り返し接合したり除去する（例えば、剥がすことによって）ことができる。エレクトレットフィルムは、単なる表面電荷（例えば、接触帯電により形成される）を有するフィルムを凌ぐ（例えば、クリングの期間、耐湿性等に関して）ものである。しかしながら、エレクトレットフィルムは、様々なインクを用いると、液体クリーナーを使用しても、かつ／または使用しなくてもよく消去することができない。すなわち、かかるフィルムは、インク画像の跡（例えば、ゴースト）を残す可能性がある。このことは、特にフィルム用でないインクを用いると顕著である。
【発明の開示】
【課題を解決するための手段】
【０００６】
様々なインクを用いてうまくマーキングしたり消去したり（例えば、ドライイレース）することのできる消去可能な物品（例えば、フィルム）であって、静電引力により様々な基材に繰り返し接合し、そこから除去できる物品が必要とされている。
【０００７】
一面において、本発明は、
第１および第２の対向する主面を有するエレクトレットフィルムを提供する工程と、
重合可能な前駆体組成物を第１の主面の少なくとも一部に適用する工程と、
重合可能な前駆体組成物を重合して非粘着性の架橋ポリマー層を形成する工程と、
エレクトレットフィルムと非粘着性の架橋ポリマー層を直流コロナ放電に暴露する工程と、を含み、
第２の主面に接着材料がない、消去可能な物品の製造方法を提供する。
【０００８】
他の面において、本発明は、第１および第２の対向する主面を有するエレクトレットフィルムと、第１の主面と接触する非粘着性の架橋ポリマー層とを含み、非粘着性の架橋ポリマー層がコロイドシリカを含み、第２の主面に接着材料がない、消去可能な物品を提供する。
【０００９】
他の面において、本発明は、第１および第２の対向する主面を有するエレクトレットフィルムと、第１の主面と接触する非粘着性の架橋ポリマー層とを含み、第２の主面に接着材料がなく、消去可能な物品がロールを形成する、消去可能な物品を提供する。
【００１０】
他の面において、本発明は、互いに積層された複数の消去可能な物品を含み、各消去可能な物品が、
第１および第２の対向する主面を有するエレクトレットフィルムと、第１の主面と接触する非粘着性の架橋ポリマー層とを含み、第２の主面に接着材料がない、消去可能な物品のスタック（積層体）を提供する。
【００１１】
他の面において、本発明は、第１および第２の対向する主面を有するエレクトレットフィルムと、第１の主面と接触する非粘着性の架橋ポリマー層と、ライナとを含み、エレクトレットフィルムおよび第２の主面に接着材料がなく、ライナが第２の主面に接触している、消去可能な物品を提供する。
【００１２】
他の面において、本発明は、
第１の主面および第２の主面を有するエレクトレットフィルムと、非粘着性の架橋ポリマー層と、を含む消去可能な物品と、
マーカ、イレーサまたは液体クリーナのうちの少なくとも１つと、を含むキットを提供する。
【００１３】
本発明の消去可能な物品は、通常、静電引力により様々な基材に繰り返し接合したり、そこから除去することができ、様々なインクを用いてマーキングしたり消去したり（例えば、ドライイレース）することができる。
【００１４】
本明細書において、
「フィルム」とは、連続の非多孔性薄層のことを指し、例えば、ロール、シート、テープおよびストライプが挙げられる。
「除去可能に接合されている」とは、分離している対象物に大きなダメージ（例えば、引裂き）を与えることなく剥がして分離可能であることを意味する。
「（メタ）アクリル」にはアクリルとメタクリルが含まれる。
「イオノマー」とは、少なくともいくつかの酸性プロトンが金属イオンで置換された（例えば、中和された）カルボキシル基を有するポリマーのことを指す。
【発明を実施するための最良の形態】
【００１５】
本発明による消去可能な物品の一例の実施形態を図１に示す。図１を参照すると、消去可能な物品１００は、それぞれ第１および第２の対向する主面１２０および１２２を備えたエレクトレットフィルム１１０を有している。非粘着性の架橋ポリマー層１３０は第１の主面１２０と接触しており、除去可能なライナ１５０は第２の主面１２２と接触している。
【００１６】
例示した一実施形態において、本発明による消去可能な物品は、図２に示すように、ロール２００の形態で提供されてもよい。
【００１７】
例示した一実施形態において、本発明による消去可能な物品は、例えば、図３に示すようにシートのスタック（積層体）の形態で提供されてもよく、スタック３００は複数の積層された消去可能な物品３０１を含んでいる。一実施形態において、各消去可能な物品３０１は、独立して、それぞれ第１および第２の対向主面１２０および１２２を備えたエレクトレットフィルム１１０と、第１の主面１２０と接触する非粘着性の架橋ポリマー層１３０とを含んでいる。
【００１８】
消去可能な物品には元々電荷があるため、自己接合して、単一品目として取り扱えるスタックを形成する。
【００１９】
本発明の実施に有用なエレクトレットフィルムは、一般的に、熱可塑性ポリマー材料と、任意で様々なフィラーおよび添加剤を含んでいる。
【００２０】
エレクトレット電荷を維持することのできる有用な熱可塑性ポリマーとしては、フッ化ポリマー（例えば、ポリテトラフルオロエチレン、ポリフッ化ビニリデン、テトラフルオロエチレン−ヘキサフルオロプロピレンコポリマー、フッ化ビニリデン−トリフルオロクロロエチレンコポリマー）、ポリオレフィン（例えば、ポリエチレン、ポリプロピレン、ポリ−４−メチル−１−ペンテン、プロピレン−エチレンコポリマー）、オレフィンおよび他のモノマーのコポリマー（例えば、エチレン−ビニルアセテートコポリマー、エチレン−アクリル酸コポリマー、エチレン−無水マレイン酸コポリマー、プロピレン−アクリル酸コポリマー、プロピレン−無水マレイン酸コポリマー、４−メチル−１−ペンテン−アクリル酸コポリマー、４−メチル−１−ペンテン−無水マレイン酸コポリマー）、イオノマー（例えば、少なくともいくつかの酸性プロトンがＮａ+、Ｋ+、Ｃａ2+、Ｍｇ2+またはＺｎ2+カチオンで置換されたエチレン−（メタ）アクリル酸コポリマー）、ポリエステル（例えば、ポリエチレンテレフタレート）、ポリアミド（例えば、ナイロン−６、ナイロン−６，６）、ポリカーボネート、ポリスルホン、非可塑化ポリ塩化ビニル、それらのブレンドおよび混合物等が挙げられる。熱可塑性材料は、ポリプロピレンまたはポリ（エチレン−コ−メタクリル酸）イオノマー、より好ましくはポリ（エチレン−コ−メタクリル酸）イオノマー、より好ましくは亜鉛ポリ（エチレン−コ−メタクリル酸）イオノマーのうち少なくとも１つを含むのが好ましい。
【００２１】
多くのポリ（エチレン−コ−（メタ）アクリル酸）イオノマーは、ペレットおよび／またはフィルムとして市販されており、例えば、デラウェア州ウィルミントンのＥ．Ｉ．デュポンドゥヌムール＆カンパニー（Ｅ．Ｉ．  ｄｕ  Ｐｏｎｔ  ｄｅ  Ｎｅｍｏｕｒｓ＆Ｃｏｍｐａｎｙ，Ｗｉｌｍｉｎｇｔｏｎ，Ｄｅｌａｗａｒｅ）より「サーリン（ＳＵＲＬＹＮ）」（例えば、「サーリン（ＳＵＲＬＹＮ）７９３０」、「サーリン（ＳＵＲＬＹＮ）７９４０」のようなリチウムポリ（エチレン−コ−メタクリル酸）イオノマー、「サーリン（ＳＵＲＬＹＮ）１６０１」、「サーリン（ＳＵＲＬＹＮ）８０２０」、「サーリン（ＳＵＲＬＹＮ）８１２０」、「サーリン（ＳＵＲＬＹＮ）８１４０」、「サーリン（ＳＵＲＬＹＮ）８１５０」、「サーリン（ＳＵＲＬＹＮ）８３２０」、「サーリン（ＳＵＲＬＹＮ）８５２７」、「サーリン（ＳＵＲＬＹＮ）８６６０」、「サーリン（ＳＵＲＬＹＮ）８９２０」、「サーリン（ＳＵＲＬＹＮ）８９４０」、「サーリン（ＳＵＲＬＹＮ）８９４５」のようなナトリウムポリ（エチレン−コ−メタクリル酸）イオノマー、「サーリン（ＳＵＲＬＹＮ）１７０５−１」、「サーリン（ＳＵＲＬＹＮ）１７０６」、「サーリン（ＳＵＲＬＹＮ）６１０１」、「サーリン（ＳＵＲＬＹＮ）９０２０」、「サーリン（ＳＵＲＬＹＮ）９１２０」、「サーリン（ＳＵＲＬＹＮ）９１５０」、「サーリン（ＳＵＲＬＹＮ）９３２０Ｗ」、「サーリン（ＳＵＲＬＹＮ）９５２０」、「サーリン（ＳＵＲＬＹＮ）９６５０」、「サーリン（ＳＵＲＬＹＮ）９７２０」、「サーリン（ＳＵＲＬＹＮ）９７２１」、「サーリン（ＳＵＲＬＹＮ）９９１０」、「サーリン（ＳＵＲＬＹＮ）９９４５」、「サーリン（ＳＵＲＬＹＮ）９９５０」、「サーリン（ＳＵＲＬＹＮ）９９７０」、「サーリン（ＳＵＲＬＹＮ）ＰＣ−１００」のような亜鉛ポリ（エチレン−コ−メタクリル酸）イオノマー）という商品名で市販されていたり、テキサス州ヒューストンのエクソンモービルコーポレーション（Ｅｘｘｏｎ  Ｍｏｂｉｌ  Ｃｏｒｐｏｒａｔｉｏｎ，Ｈｏｕｓｔｏｎ，Ｔｅｘａｓ）より「イオテック（ＩＯＴＥＫ）」（例えば、「イオテック（ＩＯＴＥＫ）３１１０」、「イオテック（ＩＯＴＥＫ）３８００」または「イオテック（ＩＯＴＥＫ）８０００」のようなナトリウムポリ（エチレン−コ−アクリル酸）イオノマー、および「イオテック（ＩＯＴＥＫ）４２００」のような亜鉛ポリ（エチレン−コ−アクリル酸）イオノマーという商品名で市販されている。有用なポリ（エチレン−コ−（メタ）アクリル酸）イオノマーの更なる詳細については、例えば、２００２年８月３０日出願の同一出願人による米国特許出願第１０／２３１，５７０号明細書、表題「フィルムの接合方法およびその物品（ＭＥＴＨＯＤ  ＯＦ  ＡＤＨＥＲＩＮＧ  Ａ  ＦＩＬＭ  ＡＮＤ  ＡＲＴＩＣＬＥＳ  ＴＨＥＲＥＦＲＯＭ）」（バルティーら（Ｂｈａｒｔｉ  ｅｔ  ａｌ．））に記載されている。
【００２２】
ポリマーがペレット形態で入手される場合には、ペレットを、フィルム業界に周知の手順を用いてフィルムとして溶融押出ししてもよい。一般的には、エレクトレットフィルムの厚さは、１０〜２５００マイクロメートルの範囲である。ただし、これより薄いまたは厚いフィルムを用いてもよい。好ましくは、エレクトレットフィルムの厚さは２５〜３１０マイクロメートル、より好ましくは５０〜１１０マイクロメートルの範囲である。
【００２３】
任意で、１種以上の添加剤を熱可塑性ポリマーに含めることができる。任意の添加剤としては、酸化防止剤、光安定化剤（例えば、ニューヨーク州タリータウンのチバスペシャルティケミカルズ（Ｃｉｂａ  Ｓｐｅｃｉａｌｔｙ  Ｃｈｅｍｉｃａｌｓ，Ｔａｒｒｙｔｏｗｎ，Ｎｅｗ  Ｙｏｒｋ）より入手可能な「シマソーブ（ＣＨＩＭＡＳＳＯＲＢ）２０２０」、「シマソーブ（ＣＨＩＭＡＳＳＯＲＢ）１１９」、「シマソーブ（ＣＨＩＭＡＳＳＯＲＢ）９４４」、「チヌビン（ＴＩＮＵＶＩＮ）７８３」または「チヌビン（ＴＩＮＵＶＩＮ）Ｃ３５３」）という商品名で入手可能）、熱安定化剤（チバスペシャルティケミカルズ（Ｃｉｂａ  Ｓｐｅｃｉａｌｔｙ  Ｃｈｅｍｉｃａｌｓ）より「イルガノックス（ＩＲＧＡＮＯＸ）１０１０」、「イルガノックス（ＩＲＧＡＮＯＸ）１０７６」という商品名で入手可能）、フィラー（例えば、無機または有機）、電荷制御剤（例えば、米国特許第５，５５８，８０９号明細書（グローら（Ｇｒｏｈ  ｅｔ  ａｌ．））、フルオロケミカル添加剤（例えば、米国特許第５，９７６，２０８号明細書（ルソーら（Ｒｏｕｓｓｅａｕ  ｅｔ  ａｌ．）および同第６，３９７，４５８号明細書（ジョーンズら（Ｊｏｎｅｓ  ｅｔ  ａｌ．））に記載）、ガラスビーズ、ガラスバブル、着色剤（例えば、染料、顔料（発光顔料を含む）および香料が例示される。
【００２４】
任意の添加剤としてはまた、二酸化チタン（例えば、微粒子形態の）も例示される。存在する場合、二酸化チタンの量は、フィルムの総体積に基づいて１〜５０体積パーセント、より好ましくは１〜２０体積パーセントである。ただしこれより多い量および少ない量の二酸化チタン粒子も用いてよい。
【００２５】
エレクトレットフィルムは単体フィルム（例えば、単一層）であっても、多層であってもよい。エレクトレットフィルムは、不透明、透明または半透明であってもよく、異なる不透明度の明白な領域を有していてもよい。エレクトレットフィルムは穿孔されていてもよい。
【００２６】
エレクトレットフィルムは粘着付与剤および／または可塑剤を含んでいないのが好ましい。
【００２７】
エレクトレットフィルムは、市販の提供源より容易に入手可能であり、あるいは業界に周知の様々な方法により製造することができる。エレクトレットフィルムを製造する方法の詳細については、「エレクトレット」、Ｇ．Ｍ．セスラー（Ｓｅｓｓｌｅｒ）（編）、スプリンガー−ベルラーグ（Ｓｐｒｉｎｇｅｒ−Ｖｅｒｌａｇ）、ニューヨーク、１９８７年を参照のこと。エレクトレットを形成する例示的方法は業界に周知であり、例えば米国特許第５，５５８，８０９号明細書（グローら（Ｇｒｏｈ  ｅｔ  ａｌ．））に記載されるように、サーマルエレクトレット、エレクトロエレクトレット（例えば、直流（ＤＣ）コロナ放電）、ラジオエレクトレット、マグネットエレクトレット、フォトレクトレットおよびメカニカルエレクトレット形成方法が挙げられる。一般的に、本発明の実施に有用なエレクトレットフィルムの電荷（すなわちエレクトレット電荷）密度は、１平方センチメートル当たり０．０５ナノクーロン（ｎＣ／ｃｍ2）を超える、好ましくは０．５ｎＣ／ｃｍ2を超える、より好ましくは約５ｎＣ／Ｃｍ2を超える。ＤＣコロナ放電（例えば、米国特許第６，００１，２９９号明細書（カワベら（Ｋａｗａｂｅ  ｅｔ  ａｌ．））および第４，６２３，４３８号（フェルトンら（Ｆｅｌｔｏｎ  ｅｔ  ａｌ．））に記載）が望ましく、本発明の実施に有用なエレクトレットフィルムを製造する簡便な方法である。市販のエレクトレットフィルムとしては、ニューメキシコ州リオランチョのパーマチャージコーポレーション（Ｐｅｒｍａｃｈａｒｇｅ  Ｃｏｒｐｏｒａｔｉｏｎ，Ｒｉｏ  Ｒａｎｃｈｏ，Ｎｅｗ  Ｍｅｘｉｃｏ）より「クリングズ（ＣＬＩＮＧＺ）」という商品名で入手可能なポリプロピレンエレクトレットフィルムが例示される。
【００２８】
例えば、強いボンディング（脆性基材へのボンディング等）が望ましくないような本発明のある実施形態において、エレクトレット物品（例えば、エレクトレットフィルムそのもの、またはそのラミネート）の１つ以上の露出面には、基材に長い時間にわたって誤って、または設計上、強固に接合する接着剤や潜在的な接着剤がないのが好ましい。
【００２９】
非粘着性の架橋ポリマー層は、通常、インクの受容表面を与えると同時に消去性も与える。非粘着性の架橋ポリマー層は、前駆体組成物を重合することにより形成してよい。ただし、その他の方法（例えば、化学手段またはイオン化放射線を用いたポリマーまたはブレンドの架橋）を用いてもよい。有用な前駆体組成物は、通常、１種以上の重合可能な材料（例えば、モノマーおよび／またはオリゴマー、単官能性および／または多官能性であってもよい）、硬化剤および任意の無機粒子を含んでいる。重合可能な材料は、例えば、遊離基重合（フリーラジカル重合）可能、カチオン重合可能および／または縮重合可能であってもよい。有用な重合可能な材料としては、例えば、アクリレートおよびメタクリレート、エポキシ、ポリイソシアネートおよびトリアルコキシシラン末端オリゴマーおよびポリマーが挙げられる。重合可能な材料は、遊離基重合可能な材料を含んでいるのが好ましい。
【００３０】
有用な遊離基重合可能な材料としては、例えば、単官能性または多官能性のいずれか、または両方であってもよい、遊離基重合可能なモノマーおよび／またはオリゴマーが挙げられる。遊離基重合可能なモノマーとしては、スチレンおよび置換スチレン（例えば、α−メチルスチレン）；ビニルエステル（例えば、酢酸ビニル）；ビニルエーテル（例えば、ブチルビニルエーテル）；Ｎ−ビニル化合物（例えば、Ｎ−ビニル−２−ピロリドン，Ｎ−ビニルカプロラクタム）；アクリルアミドおよび置換アクリルアミド（例えば、Ｎ，Ｎ−ジアルキルアクリルアミド）；およびアクリレートおよび／またはメタクリレート（本明細書では集合的に（メタ）アクリレートと称す）（例えば、イソオクチル（メタ）アクリレート、ノニルフェノールエトキシレート（メタ）アクリレート、イソノニル（メタ）アクリレート、ジエチレングリコール（メタ）アクリレート、イソボルニル（メタ）アクリレート、２−（２−エトキシエトキシ）エチル（メタ）アクリレート、２−エチルヘキシル（メタ）アクリレート、ラウリル（メタ）アクリレート、ブタンジオールモノ（メタ）アクリレート、β−カルボキシエチル（メタ）アクリレート、イソブチル（メタ）アクリレート、２−ヒドロキシエチル（メタ）アクリレート、（メタ）アクリロニトリル、イソデシル（メタ）アクリレート、ドデシル（メタ）アクリレート、ｎ−ブチル（メタ）アクリレート、メチル（メタ）アクリレート、ヘキシル（メタ）アクリレート、（メタ）アクリル酸、ステアリル（メタ）アクリレート、ヒドロキシ官能性ポリカプロラクトンエステル（メタ）アクリレート、ヒドロキシエチル（メタ）アクリレート、ヒドロキシメチル（メタ）アクリレート、ヒドロキシプロピル（メタ）アクリレート、ヒドロキシイソプロピル（メタ）アクリレート、ヒドロキシブチル（メタ）アクリレート、ヒドロキシイソブチル（メタ）アクリレート、テトラヒドロフルフリル（メタ）アクリレート、エチレングリコールジ（メタ）アクリレート、ヘキサンジオールジ（メタ）アクリレート、トリエチレングリコールジ（メタ）アクリレート、１，３−プロピレングリコールジ（メタ）アクリレート、テトラエチレングリコールジ（メタ）アクリレート、トリメチロールプロパントリ（メタ）アクリレート、１，４−シクロヘキサンジオールジ（メタ）アクリレート、１，５−ペンタンジオールジ（メタ）アクリレート、エトキシル化トリメチロールプロパントリ（メタ）アクリレート、グリセロールトリ（メタ）アクリレート、ペンタエリスリトールトリ（メタ）アクリレート、ペンタエリスリトールテトラ（メタ）アクリレート、ジペンタエリスリトールペンタ（メタ）アクリレートおよびネオペンチルグリコールジ（メタ）アクリレート）が挙げられる。
【００３１】
遊離基重合可能なオリゴマーとしては、ジョージア州スミルナのＵＣＢケミカルズ（ＵＣＢ  Ｃｈｅｍｉｃａｌｓ，Ｓｍｙｒｎａ，Ｇｅｏｒｇｉａ）より市販されているもの（例えば、「エベクリル（ＥＢＥＣＲＹＬ）」という商品名）およびペンシルバニア州のエクストンのサートマーカンパニー（Ｓａｒｔｏｍｅｒ  Ｃｏｍｐａｎｙ，Ｅｘｔｏｎ，Ｐｅｎｎｓｙｌｖａｎｉａ）より市販されているもの（例えば、「カヤラッド（ＫＡＹＡＲＡＤ）」または「ＣＮ」）が例示される。
【００３２】
ある用途については、重合可能な材料中に、例えば、１種以上のフルオロアルキル（メタ）アクリレートのような不飽和フッ化材料を含めるのも有用である。重合可能な材料に組み込む場合は、フッ化材料の量は、通常、ドライイレースマーカインクが非粘着性の架橋ポリマー層表面を有効に濡らすことができる（例えば、インクが表面でビーディングしない）ように選択する。
【００３３】
前駆体組成物は、任意で、重合可能な材料を重合するのを補助する１種以上の硬化剤を重合可能な材料の選択に応じて含んでいてもよい。特定の重合可能な材料に対する硬化剤の選択は、共重合可能な材料の化学的な性質に応じて異なる。例えば、エポキシ樹脂の場合には、通常、エポキシ樹脂と共に用いることが知られている硬化剤（例えば、ジシアンジアミド、オニウム塩、ポリメルカプタン）を選択する。遊離基重合可能な樹脂の場合には、遊離基熱開始剤および／または光開始剤が有用な硬化剤である。
【００３４】
通常、任意の硬化剤は、モノマーの重合を促進するのに有効な量で用い、その量は、例えば、硬化剤の種類、硬化剤の分子量および重合プロセスに応じて異なる。任意の硬化剤は、通常、前駆体組成物中に、前駆体組成物の総重量に基づいて０．０１重量パーセント〜１０重量パーセントの量で含まれる。ただし、これより多い量および少ない量でもよい。前駆体組成物は、例えば、熱源（例えば、熱、赤外線）、電磁放射線（例えば、紫外線および／または可視光）および／または微粒子放射線（例えば、電子ビーム）に暴露することにより硬化する。
【００３５】
任意の硬化剤が遊離基開始剤である場合には、前駆体組成物中に、前駆体組成物の総重量に基づいて１重量パーセント〜５重量パーセントの量で含まれるの好ましいが、これより多い量および少ない量を用いてもよい。有用な遊離基光開始剤としては、例えば、ベンゾインメチルエーテルおよびベンゾインイソプロピルエーテルのようなベンゾインエーテル、置換ベンゾインエーテル（例えば、アニソインメチルエーテル）、置換アセトフェノン（例えば、２，２−ジメトキシ−２−フェニルアセトフェノン）、置換アルファ−ケトール（例えば、２−メチル−２−ヒドロキシプロピロフェノン）、ベンゾフェノン誘導体（例えば、ベンゾフェノン）およびアシルホスフィンオキシドが挙げられる。市販の光開始剤としては、ニューヨーク州タリータウンのチバスペシャルティケミカルズ（Ｃｉｂａ  Ｓｐｅｃｉａｌｔｙ  Ｃｈｅｍｉｃａｌｓ，Ｔａｒｒｙｔｏｗｎ，Ｎｅｗ  Ｙｏｒｋ）より「イルガキュア（ＩＲＧＡＣＵＲＥ）」（例えば、「イルガキュア（ＩＲＧＡＣＵＲＥ）６５１」、「イルガキュア（ＩＲＧＡＣＵＲＥ）１８４」、「イルガキュア（ＩＲＧＡＣＵＲＥ）８１９」）または「ダロキュア（ＤＡＲＯＣＵＲ）」（例えば、「ダロキュア（ＤＡＲＯＣＵＲ）１１７３」、「ダロキュア（ＤＡＲＯＣＵＲ）４２６５」）という商品名、およびニュージャージー州パーシパニーのＢＡＳＦ（ＢＡＳＦ，Ｐａｒｓｉｐｐａｎｙ，Ｎｅｗ  Ｊｅｒｓｅｙ）より「ルシリン（ＬＵＣＩＲＩＮ）」（例えば、「ルシリン（ＬＵＣＩＲＩＮ）ＴＰＯ」）という商品名で入手可能な光開始剤が例示される。
【００３６】
遊離基熱開始剤としては、過酸化物、例えば、過酸化ベンゾイル、過酸化ジベンゾイル、過酸化ジラウリル、過酸化シクロヘキサン、過酸化メチルエチルケトン、ヒドロ過酸化物、例えば、ｔｅｒｔ−ブチルヒドロ過酸化物およびクメンヒドロ過酸化物、ジシクロヘキシルパーオキシジカルボネート、ｔ−ブチルパーベンゾエートおよびアゾ化合物、例えば、２，２−アゾ−ビス（イソブチロニトリル）が例示される。
【００３７】
前駆体組成物は、任意で無機粒子（例えば、重合可能な材料および硬化剤の混合物中に分散された）を含んでいてもよい。無機粒子としては、シリカ粒子、好ましくはコロイド形態にあるものが例示される。
【００３８】
水溶液にゾルとして分散されたコロイドシリカは、「ルドックス（ＬＵＤＯＸ）」（デラウェア州、ウィルミントンのＥ．Ｉ．デュポンドゥヌムール・アンド・カンパニー（Ｅ．Ｉ．ＤｕＰｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅ））、「ニャコール（ＮＹＡＣＯＬ）」（マサチューセッツ州、アシュランドのニャコール（Ｎｙａｃｏｌ，Ａｓｈｌａｎｄ，Ｍａｓｓａｃｈｕｓｅｔｔｓ））および「ナルコ（ＮＡＬＣＯ）」（イリノイ州、オークブルックのナルコケミカル社（Ｎａｌｃｏ  Ｃｈｅｍｉｃａｌ  Ｃｏｍｐａｎｙ，Ｏａｋ  Ｂｒｏｏｋ，Ｉｌｌｉｎｏｉｓ））という商品名で市販されている。非水性シリカゾル（例えば、シリカオルガノゾル）もまた、「ナルコ（ＮＡＬＣＯ）１０５７」（２−プロポキシエタノール中のシリカゾル、ナルコケミカルカンパニー（Ｎａｌｃｏ  Ｃｈｅｍｉｃａｌ  Ｃｏｍｐａｎｙ））および「ＭＡ−ＳＴ」、「ＩＰ−ＳＴ」および「ＥＧ−ＳＴ」（日本、東京の日産化学工業（Ｎｉｓｓａｎ  Ｃｈｅｍｉｃａｌ  Ｉｎｄｕｓｔｒｉｅｓ，Ｔｏｋｙｏ，Ｊａｐａｎ））という商品名で市販されている。シリカ粒子の平均粒子直径は、好ましくは５ナノメートル（ｎｍ）〜１０００ｎｍ、より好ましくは１０ｎｍ〜５０ｎｍである。存在する場合、コロイドシリカ粒子は、１つ以上の（メタ）アクリレート基に直接または間接的に共有結合しているのが好ましい。
【００３９】
用いる場合、コロイドシリカ粒子は、コロイドシリカ粒子と重合可能な材料の総重量に基づいて１０重量パーセント〜５０重量パーセントの量で重合可能な材料に存在している。ただし、これより多い量および少ない量も有用である。コロイドシリカ粒子は、重合可能な材料中に、２５重量パーセント〜４０重量パーセントの量で存在しているのが好ましい。
【００４０】
任意で、硬化前に、１種以上の添加剤を重合可能な材料および任意の硬化剤と混合してもよい。有用な添加剤としては、着色剤（例えば、顔料、染料）、フィラー、紫外（ＵＶ）吸収剤、ブロック防止剤、難燃剤、可塑剤、光安定化剤、熱安定化剤および滑剤が例示される。
【００４１】
重合可能な材料、硬化剤および無機粒子に関する更なる詳細については、例えば、米国特許第５，２５８，２２５号明細書（カッサムベリス（Ｋａｔｓａｍｂｅｒｉｓ）、同第５，３９１，２１０号明細書（ビルカディら（Ｂｉｌｋａｄｉ  ｅｔ  ａｌ．））および同第５，６７７，０５０号明細書（ビルカディら（Ｂｉｌｋａｄｉ  ｅｔ  ａｌ．））にある。
【００４２】
非粘着性の架橋ポリマー層は、上述したように、例えば、前駆体組成物のポリマーフィルム表面へのコーティング（例えば、ロールコーティング、グラビアコーティング、ロッドコーティング、スプレー、スピンコーティング、ディップコーティング、カーテンコーティング）の後、前駆体組成物を重合することをはじめとする業界に公知の任意の好適な手段によりポリマーフィルムに固定してよい。
【００４３】
通常、非粘着性の架橋ポリマー層の厚さは、０．５マイクロメートル〜２０マイクロメートル、好ましくは２マイクロメートル〜１４マイクロメートル、より好ましくは３マイクロメートル〜８マイクロメートルである。ただし、これ以外の厚さとしてもよい。厚い非粘着性の架橋ポリマー層だと、消去可能な物品がカールしてしまい望ましくない（重合可能な材料の重合中の収縮の結果）。
【００４４】
通常、非粘着性の架橋ポリマー層は比較的平滑であるが、粗い非粘着性の架橋ポリマー層も有用である。例えば、非粘着性の架橋ポリマー層の平均表面粗さＲａ（中間値と実際の表面の絶対距離の平均）は、２００ナノメートル未満、好ましくは１５０ナノメートル未満、より好ましくは１００ナノメートル未満である。Ｒａは、ニューヨーク州ウッドベリーのビーコインスツルメンツ（Ｖｅｅｃｏ  Ｉｎｓｔｒｕｍｅｎｔｓ，Ｗｏｏｄｂｕｒｙ，Ｎｅｗ  Ｙｏｒｋ）より「ワイコ  ＨＤ３３００ヘッド測定システム（ＷＹＫＯ  ＨＤ３３００  ＨＥＡＤ  ＭＥＡＳＵＲＥＭＥＮＴ  ＳＹＳＴＥＭ）」という商品名で市販されている市販の機器を用いて光学インターフェトメトリにより容易に求めることができる。
【００４５】
架橋密度と共に硬さは増大する傾向にあるため、有用な非粘着性の架橋ポリマー層の、ＡＳＴＭ  Ｄ３３６３−００（２０００）により、剛性ホウケイ酸塩ガラス基材上の厚さ５０マイクロメートルの厚さのフィルムを用いて得られた引っ掻き硬さ（鉛筆硬さ）は少なくとも２Ｈ、好ましくは少なくとも４Ｈ、より好ましくは少なくとも６Ｈである。ただし、これより少ない値でもよい。
【００４６】
本発明の一実施形態において、エレクトレットフィルムの表面は基材と接触している。任意の固体基材を本発明の実施に用いてよい。基材は導電性または非導電性であってもよい。エレクトレットフィルムと接触する基材の表面の少なくとも一部が実質的に平面であるのが好ましい。本明細書において「実質的に平面」という用語には、外観がほぼ平面で、任意で小さな凹凸、欠陥および／または反りのある表面が包含される。好適な基材は、垂直および／または水平表面であり、塗装されていてもされていなくてもよい。基材としては、ライナ（例えば、紙、熱可塑性ポリマーフィルム）；多層光学フィルム（例えば、米国特許第５，８２５，５４３号明細書（オーダーキークら（Ｏｕｄｅｒｋｉｒｋ  ｅｔ  ａｌ．））および第５，７８３，１２０号（オーダーキークら（Ｏｕｄｅｒｋｉｒｋ  ｅｔ  ａｌ．））、建築表面（例えば、床、壁、天井）、ガラス（例えば、窓、鏡）、金属、ドライウォール、プラスタ、車両（例えば、自動車、トラック、オートバイ）、トレーラ（例えば、トラックトレーラ）、移動住宅、ボート、家具（例えば、編柵家具）、箱、キャビネット、マット、壁かけ、ドア、皿（例えば、ガラス、プレートおよびセラミック皿）、セラミックタイル、写真、旗、サイン、紙および布が例示される。基材は非導電性（すなわち、誘電性）であるのが好ましいが要件ではない。
【００４７】
通常、本発明の消去可能な物品は、それを基材と接触させ、所望の配置および位置まで滑らせ、しわおよび／または泡をとることにより基材に除去可能に接合される。平滑にした後、消去可能な物品は、２００２年８月３０日出願の同一出願人よる米国特許出願第１０／２３２，２５９号明細書、表題「物品の基材への静電接合方法（ＭＥＴＨＯＤ  ＦＯＲ  ＥＬＥＣＴＲＯＳＴＡＴＩＣＡＬＬＹ  ＡＤＨＥＲＩＮＧ  ＡＮ  ＡＲＴＩＣＬＥ  ＴＯ  Ａ  ＳＵＢＳＴＲＡＴＥ）」（バクティーら（Ｂｈａｒｔｉ  ｅｔ  ａｌ．））に記載されているように擦る（織布または不織布で）のが好ましい。かかる擦りによって、エレクトレットフィルムと基材間の剪断接着力のレベルが増大する。
【００４８】
本発明の消去可能な物品は、任意で、インク層および／または印刷画像、例えば、連続インク層、オーナメントデザインおよび／または表示（例えば、飾りけい、文字、格子線）を含んでいてもよい。任意のインク層および／または印刷画像は、任意の公知のインク（例えば、着色インク、発光インク、赤外インク）のうち１種以上を含有していてよい。好適な印刷方法およびインクは周知であり、かつ／または市販されている。印刷方法としては、フレキソ印刷、インクジェット印刷、静電印刷、グラビア印刷、スクリーン印刷および熱転写印刷が例示される。任意の印刷を、例えば、非粘着性の架橋ポリマー層とエレクトレットフィルム（例えば、連続インク層として）の間の非粘着性の架橋ポリマー層の表面、またはエレクトレットフィルムの未コート表面に行う。
【００４９】
本発明の一実施形態において、消去可能な物品は、消去可能な物品と併用される１つ以上のアイテムを備えたキット形態で組合せてもよい。アイテムとしては、１つ以上のマーカ（例えば、フェルトマーカ、ドライイレースマーカ）、イレーサー、布および液体クリーナ（例えば、スプレー瓶の）が例示される。本発明の消去可能な物品には任意の種類のインクのマーカを用いてよいが、水性インクを含有するマーカを用いるのが好ましい。
【００５０】
以下の限定されない実施例を参照すると本発明をより十分に理解できるであろう。特に断りのない限り、部、パーセンテージ、比率等はすべて重量基準である。
【実施例】
【００５１】
特に断りのない限り、実施例で用いた試薬は全て、ウィスコンシン州ミルウォーキーのアルドリッチケミカル社（Ａｌｄｒｉｃｈ  Ｃｈｅｍｉｃａｌ  Ｃｏ．，  Ｍｉｌｗａｕｋｅｅ，Ｗｉｓｃｏｎｓｉｎ）のような一般的な化学会社より入手または入手可能なものであり、公知の方法により合成してもよい。
【００５２】
１，６−ヘキサンジオールジアクリレートは、ペンシルバニア州のエクストンのサートマーカンパニー（Ｓａｒｔｏｍｅｒ  Ｃｏｍｐａｎｙ，Ｅｘｔｏｎ，Ｐｅｎｎｓｙｌｖａｎｉａ）より「ＳＲ２３８」という商品名で入手し、ペンタエリスリトールテトラアクリレートは、サートマーカンパニー（Ｓａｒｔｏｍｅｒ  Ｃｏｍｐａｎｙ）より「ＳＲ２９５」という商品名で入手し、２−ヒドロキシ−２−メチル−１−フェニルプロパン−１−オンは、ニューヨーク州タリータウンのチバスペシャルティケミカルズ（Ｃｉｂａ  Ｓｐｅｃｉａｌｔｙ  Ｃｈｅｍｉｃａｌｓ，Ｔａｒｒｙｔｏｗｎ，Ｎｅｗ  Ｙｏｒｋ）より「ダロキュア（ＤＡＲＯＣＵＲ）１１７３」という商品名で入手した。
【００５３】
前駆体組成物ＨＣ１の調製
１０グラム（ｇ）の１，６−ヘキサンジオールジアクリレートを１０ｇのペンタエリスリトールテトラアクリレートと暗褐色の広口瓶にて混合することにより、前駆体組成物ＨＣ１を調製した。瓶を封止してから、手で短く振とうして内容物を混ぜた。２−ヒドロキシ−２−メチル−１−フェニルプロパン−１−オン（０．４ｇ）をモノマー混合物に加え、瓶を再び短く振とうして内容物を混ぜた。混合物が均一になったら、２０ｇの２−プロパノールを瓶に加え、瓶に蓋をして手で短く振とうして、内容物を完全に混ぜた。
【００５４】
前駆体組成物ＨＣ２〜ＨＣ５の調製
ミネソタ州セントポールの３Ｍカンパニー（３Ｍ  Ｃｏｍｐａｎｙ，Ｓｔ．  Ｐａｕｌ，Ｍｉｎｎｅｓｏｔａ）より５０重量パーセントのアクリレートモノマーとコロイドシリカとして「３Ｍ  ９０６耐摩耗性コーティング（３Ｍ  ９０６  ＡＢＲＡＳＩＯＮ  ＲＥＳＩＳＴＡＮＴ  ＣＯＡＴＩＮＧ）」という商品名で前駆体組成物ＨＣ２を得た。ＨＣ２のイソプロパノールによる希釈により前駆体組成物ＨＣ３（６０重量パーセントイソプロパノール）、ＨＣ４（７０重量パーセントイソプロパノール）、ＨＣ５（８０重量パーセントイソプロパノール）を作成した。
【００５５】
フィルムＡの作成
亜鉛ポリエチレン−メタクリル酸イオノマーペレット（７８部、デラウェア州ウィルミントンのＥ．Ｉ．デュポンドゥヌムール＆カンパニー（Ｅ．Ｉ．  ｄｕ  Ｐｏｎｔ  ｄｅ  Ｎｅｍｏｕｒｓ＆Ｃｏｍｐａｎｙ，Ｗｉｌｍｉｎｇｔｏｎ，Ｄｅｌａｗａｒｅ）より「サーリン（ＳＵＲＬＹＮ）１７０５−１」という商品名で入手したもの）および６．６部のポリエチレン（ニュージャージー州ブリッジウォーターのスタンドリッジカラー（Ｓｔａｎｄｒｉｄｇｅ  Ｃｏｌｏｒ，Ｂｒｉｄｇｅｗａｔｅｒ，Ｎｅｗ  Ｊｅｒｓｅｙ）より「スタンドリッジ（ＳＴＡＮＤＲＩＤＧＥ）１１９３７ホワイトコンセントレート（ＷＨＩＴＥ  ＣＯＮＣＥＮＴＲＡＴＥ）」）に分散した１５．４部の二酸化チタンの混合物２２部を組合せ、２．５インチ（６．４ｃｍ）の単軸押出し機（型番２．５ＴＭＩＩＩ−３０、オハイオ州マウントギリアドのＨＰＭコーポレーション（ＨＰＭ  Ｃｏｒｐｏｒａｔｉｏｎ，  Ｍｏｕｎｔ  Ｇｉｌｅａｄ，Ｏｈｉｏ）より入手）を用いて１９９℃の温度でポリエステルライナ（厚さ２ミル（５０マイクロメートル））上に押出したところ、ポリエステルライナ（厚さ２ミル（５０マイクロメートル））に接合した厚さ３ミル（８０マイクロメートル）のフィルムが得られた。
【００５６】
フィルムＢの作成
フィルムＢは、同時３層共押出しにより作成された３層二軸延伸（７×７）のフィルムであった。２層の外側層の厚さは０．００５ミル（０．１マイクロメートル）であり、ポリプロピレン（テキサス州ヒューストンのアトフィナペトロケミカルズより「フィナ（ＦＩＮＡ）−３３７６」という商品名で入手）からなっていた。中央層は、９５重量パーセントのポリプロピレン（フィナ（ＦＩＮＡ）−３３７６）中５重量パーセントの二酸化チタンからなっていた。フィルムの全体の厚さは１．８５ミル（４７マイクロメートル）であった。
【００５７】
実施例で用いたマーカは、商業的な提供源より入手したものであり、次の通りである。
【００５８】
マーカＡ１およびＡ１’、それぞれ、黒色と赤色、は、カリフォルニア州パサディナのエイブリィデニソンコーポレーション（Ａｖｅｒｙ  Ｄｅｎｎｉｓｏｎ  Ｃｏｒｐｏｒａｔｉｏｎ，Ｐａｓａｄｅｎａ，Ｃａｌｉｆｏｒｎｉａ）より「マークスアロットエバーボールドホワイトボードマーカ（ＭＡＲＫＳ−Ａ−ＬＯＴ  ＥＶＥＲＢＯＬＤ  ＷＨＩＴＥＢＯＡＲＤ  ＭＡＲＫＥＲ）」という商品名で入手した。
【００５９】
マーカＡ２およびＡ２’、それぞれ、黒色と赤色、は、エイブリィデニソンコーポレーション（Ａｖｅｒｙ  Ｄｅｎｎｉｓｏｎ  Ｃｏｒｐｏｒａｔｉｏｎ）より「マークスアロットパーマネントマーカ（ＭＡＲＫＳ−Ａ−ＬＯＴ  ＰＥＲＭＡＮＥＮＴ  ＭＡＲＫＥＲ）」という商品名で入手した。
【００６０】
マーカＢ１およびＢ１’、それぞれ、橙色と紫色、は、カリフォルニア州コロナのブーンインターナショナル（Ｂｏｏｎｅ  Ｉｎｔｅｒｎａｔｉｏｎａｌ，Ｃｏｒｏｎａ，ＣＡ）より「ブーンスクリーマーズドライイレースマーカー（ＢＯＯＮＥ  ＳＣＲＥＡＭＥＲＳ  ＤＲＹ  ＥＲＡＳＥ  ＭＡＲＫＥＲ）」という商品名で入手した。
【００６１】
マーカＢ２およびＢ２’、それぞれ、黒色と緑色、は、カリフォルニア州コロナのブーンインターナショナル（Ｂｏｏｎｅ  Ｉｎｔｅｒｎａｔｉｏｎａｌ，Ｃｏｒｏｎａ，ＣＡ）より「ブーンロウオドールドライイレースマーカー（ＢＯＯＮＥ  ＬＯＷ  ＯＤＯＲ  ＤＲＹ  ＥＲＡＳＥ  ＭＡＲＫＥＲ）」という商品名で入手した。
【００６２】
マーカＤ１およびＤ１’、それぞれ、黒色と青色、は、フロリダ州ヒースローのディクソンタイコンデロガカンパニー（Ｄｉｘｏｎ  Ｔｉｃｏｎｄｅｒｏｇａ  Ｃｏｍｐａｎｙ，Ｈｅａｔｈｒｏｗ，Ｆｌｏｒｉｄａ）より「ディクソンドライイレースホワイトボードマーカ（ＤＩＸＯＮ  ＤＲＹ  ＥＲＡＳＥ  ＷＨＩＴＥ  ＢＯＡＲＤ  ＭＡＲＫＥＲ）」という商品名で入手した。
【００６３】
マーカＥ１およびＥ１’、それぞれ、黒色と緑色、は、イリノイ州ベルウッドのサンフォードコーポレーション（Ｓａｎｆｏｒｄ  Ｃｏｒｐｏｒａｔｉｏｎ，Ｂｅｌｌｗｏｏｄ，Ｉｌｌｉｎｏｉｓ）より「リキッドエクスポドライイレースマーカ（ＬＩＱＵＩＤ  ＥＸＰＯ  ＤＲＹ  ＥＲＡＳＥ  ＭＡＲＫＥＲ）」という商品名で入手した。
【００６４】
マーカＥ２およびＥ２’、それぞれ、黒色と赤色、は、サンフォードコーポレーション（Ｓａｎｆｏｒｄ  Ｃｏｒｐｏｒａｔｉｏｎ）より「エクスポロウオドールドライイレースマーカ（ＥＸＰＯ  ＬＯＷ  ＯＤＯＲ  ＤＲＹ  ＥＲＡＳＥ  ＭＡＲＫＥＲ）」という商品名で入手した。
【００６５】
マーカＥ３およびＥ３’、それぞれ、黒色と緑色、は、サンフォードコーポレーション（Ｓａｎｆｏｒｄ  Ｃｏｒｐｏｒａｔｉｏｎ）より「エクスポドライイレースマーカ（ＥＸＰＯ  ＤＲＹ  ＥＲＡＳＥ  ＭＡＲＫＥＲ）」という商品名で入手した。
【００６６】
マーカＳ１およびＳ１’、それぞれ、黒色と赤色、は、サンフォードコーポレーション（Ｓａｎｆｏｒｄ  Ｃｏｒｐｏｒａｔｉｏｎ）より「サンフォードシャーピーパーマネントマーカー（ＳＡＮＦＯＲＤ  ＳＨＡＲＰＩＥ  ＰＥＲＭＡＮＥＮＴ  ＭＡＲＫＥＲ）」という商品名で入手した。
【００６７】
ドライイレース試験
比較例と実施例の各フィルムの一対の約８．５インチ×１１インチ（２２ｃｍ×２８ｃｍ）の試料の未コート側を、ミネソタ州ブルックリンパークのユニソースワールドワイド（Ｕｎｉｓｏｕｒｃｅ  Ｗｏｒｌｄｗｉｄｅ，Ｂｒｏｏｋｌｙｎ  Ｐａｒｋ，Ｍｉｎｎｅｓｏｔａ）より「クレッセントペーパーボード（ＣＲＥＳＣＥＮＴ  ＰＡＰＥＲＢＯＡＲＤ）」という商品名で入手した、試験したフィルムより大きな寸法を有する４０ポイントホワイトペーパーボードの表面に静電接合した。各フィルムの露出したコート側を、サンフォードコーポレーション（Ｓａｎｆｏｒｄ  Ｃｏｒｐｏｒａｉｔｏｎ）より「エクスポホワイトボードクリーナー（ＥＸＰＯ  ＷＨＩＴＥ  ＢＯＡＲＤ  ＣＬＥＡＮＥＲ）」という商品名で入手した液体クリーナで清浄にした。２つのフィルム試料のそれぞれの清浄にしたコート表面に、上述した各マーカで書き込むことによりマークを付けた。１対のフィルムの一方は、２３℃の温度で１日保管し、１対のフィルムの他方は４９℃の温度で３日間保管した。
【００６８】
フィルムのマークを付けた表面を、イリノイ州ベルウッドのサンフォードコーポレーション（Ｓａｎｆｏｒｄ  Ｃｏｒｐｏｒａｔｉｏｎ，Ｂｅｌｌｗｏｏｄ，Ｉｌｌｉｎｏｉｓ）より「エクスポイレーサフォアドライイレースサーフェス（ＥＸＰＯ  ＥＲＡＳＥＲ  ＦＯＲ  ＤＲＹ  ＥＲＡＳＥ  ＳＵＲＦＡＣＥＳ）」という商品名で入手したイレーサで擦って、マークを付けたフィルム試料の消去性を評価した。マークが完全に消えるまで、または前後に１０回動かすまで、マークを付けたフィルムを、中程度の圧力でイレーサを手で持って前後に擦った。フィルム試料を目視評価し、以下の基準に従って消去性を格付けした。表２に示してある。１＝イレーサーで擦ってもマークには何の影響もなかった、２＝マークは部分的に除去、または汚れたが、まだ判読可能であった、３＝マークの大部分が除去されたが、マークの微かな残り、「ゴースト」は見えた、４＝マークは完全に除去された。
【００６９】
ウェットイレース試験
フィルムをドライイレース試験で評価した後、同フィルムにウェットクリーニング試験プロトコルを行い、消去性を再び評価した。具体的には、フィルムに水をスプレーし、ペーパータオルを手で持って中程度の圧力で前後に動かしてそれを拭き取った。ウィスコンシン州ラシーネのＳＣジョンソンカンパニー（ＳＣ  Ｊｏｈｎｓｏｎ  Ｃｏｍｐａｎｙ，Ｒａｃｉｎｅ，Ｗｉｓｃｏｎｓｉｎ）より「ウィンデックスオリジナルガラスクリーナ（ＷＩＮＤＥＸ  ＯＲＩＧＩＮＡＬ  ＧＬＡＳＳ  ＣＬＥＡＮＥＲ）」という商品名で入手可能なガラスクリーナをフィルムにスプレーし、再びペーパータオルを手で持って中程度の圧力で前後に動かしてそれを拭き取った。サンフォードコーポレーション（Ｓａｎｆｏｒｄ  Ｃｏｒｐｏｒａｉｔｏｎ）より「エクスポホワイトボードクリーナー（ＥＸＰＯ  ＷＨＩＴＥ  ＢＯＡＲＤ  ＣＬＥＡＮＥＲ）」という商品名で入手可能な液体クリーナをフィルムにスプレーし、再びペーパータオルを手で持って中程度の圧力で前後に動かしてそれを拭き取った。連続の３回のウェットクリーニング工程後のフィルムの消去性をドライイレース試験に記載した通りにして評価した。データは表２に示す。
【００７０】
消去可能なフィルムの一般的製造方法
ポリマーフィルムＡ（ライナ除去後）およびＢの個々の試料を前駆体組成物ＨＣ１〜ＨＣ５でコートしてから、前駆体組成物を電磁放射線により硬化することによって、消去可能なフィルムを作成した。ポリマーフィルムの隅部を接着テープの付いた板にテープで留めることによりガラス板にポリマーフィルムを一時的に固定した。６番のマイヤーロッド（ニューヨーク州ウェブスターのＲＤスペシャルティーズ（ＲＤ  Ｓｐｅｃｉａｌｔｉｅｓ，Ｗｅｂｓｔｅｒ，Ｎｅｗ  Ｙｏｒｋ）より入手したもの）によりハードコート前駆体組成物をポリマーフィルムにコートしたところ、公称ウェットコーティング厚さ１５マイクロメートルとなった。溶剤を室温で約１分間蒸発させた。コートした前駆体組成物を、Ｈ型電球（メリーランド州ゲイザースバーグのフュージョンＵＶシステムズ（Ｆｕｓｉｏｎ  ＵＶ  Ｓｙｓｔｅｍｓ，Ｉｎｃ．，Ｇａｉｔｈｅｒｓｂｕｒｇ，Ｍａｒｙｌａｎｄ）より入手したもの）を備えた６００ワット／インチ（２３６ワット／ｃｍ）マイクロ波駆動ランプから、コートフィルムをランプに１分間１００フィートの速度で（３０ｍ／分、線量：ＵＶＡ０．１６６Ｊ／ｃｍ2、ＵＶＢ０．１６４Ｊ／ｃｍ2）窒素ガスのブランケット下で通過させることにより、高強度紫外線に暴露した。
【００７１】
得られたコートされ硬化したフィルム（付随したライナを除去した）に、周囲条件で、水平構成の連続の４つの帯電バー（ペンシルバニア州ハットフィールドのシムコカンパニー（Ｓｉｍｃｏ  Ｃｏｍｐａｎｙ，  Ｈａｔｆｉｅｌｄ，  Ｐｅｎｎｓｙｌｖａｎｉａ）より「チャージマスターピンナーアークレジスタントチャージングバー（ＣＨＡＲＧＥＭＡＳＴＥＲ  ＰＩＮＮＥＲ  ＡＲＣ  ＲＥＳＩＳＴＡＮＴ  ＣＨＡＲＧＩＮＧ  ＢＡＲ）」を用いてＤＣコロナ帯電させた。帯電バーの間隔は、バー１とバー２の中心から中心までの距離は３．０インチ（７．６ｃｍ）、バー２とバー３の中心から中心までの距離は３．２５インチ（８．３ｃｍ）、バー３とバー４の中心から中心までの距離は３．７５インチ（９．５ｃｍ）であった。各帯電バーは対応の接地金属板の上１．５インチ（３．５ｃｍ）に配置した。＋２９キロボルト（接地金属板に対して）の電圧を各帯電バーに印加した。金属板とベルトの接触を維持しながら帯電バーと金属板間を通過するように移動する（１分当たり１フィート（１分当たり１．８メートル））連続ベルト（部品番号８８８２８０２Ａ、ミネソタ州ミネアポリスのライトウェイトベルティング社より入手したもの（Ｌｉｇｈｔ  Ｗｅｉｇｈｔ  Ｂｅｌｔｉｎｇ  Ｃｏｒｐｏｒａｔｉｏｎ，Ｍｉｎｎｅａｐｏｌｉｓ，Ｍｉｎｎｅｓｏｔａ））上に置くことにより、フィルム試料を帯電させた。帯電中、フィルムのコート側をベルトに向けた。
【００７２】
比較例のフィルムの作成
前駆体組成物を用いなかった以外は、消去可能なフィルムの一般的な製造方法（上記）に従ってポリマーフィルムＡおよびＢの個々の試料をコロナ帯電させることにより比較例のフィルムを作成した。比較例とドライイレースフィルムの識別を第１表（下記）に示す。
【００７３】
【表１】
2005537358.tif 000003
【００７４】
フィルムの消去性評価
ドライイレース試験およびウェットイレース試験を用いて第１表のフィルムの消去性を評価した。結果を第２表（下記）に示す。
【００７５】
【表２】
2005537358.tif 000004
【００７６】
【表３】
2005537358.tif 000005
【００７７】
【表４】
2005537358.tif 000006
【００７８】
【表５】
2005537358.tif 000007
【００７９】
本発明の様々な修正および変更は、本発明の範囲および目的から逸脱することなく当業者に明白であり、本発明はここに規定した説明のための実施形態に不当に限定されないものと考えられたい。
【図面の簡単な説明】
【００８０】
【図１】本発明の一実施形態による消去可能な物品の一例の断面図である。
【図２】本発明の一実施形態によるロールの形態にある消去可能な物品の一例の斜視図である。
【図３】本発明の一実施形態による消去可能なシートのスタックの一例の斜視図である。
【図１】
2005537358.tif 000008
【図２】
2005537358.tif 000009
【図３】
2005537358.tif 000010
【国際調査報告】
2005537358.tif 000011
2005537358.tif 000012